НАНОАЛМАЗ, ДОПИРОВАННЫЙ ГЕТЕРОАТОМОМ

1. Наноалмаз, допированный гетероатомом, причем
допированный, по меньшей мере, одним гетероатомом,
и удовлетворяющий представленным ниже требованиям (i) и/или (ii):
2
удельная площадь поверхности, измеренная методом БЭТ, составляет от 20 до 900 м/г, и
средний размер первичных частиц составляет от 2 до 70 нм.
2. Наноалмаз, допированный гетероатомом, по п.1, отличающийся тем, что гетероатом включает, по меньшей мере, один гетероатом, выбранный из группы, состоящей из элементов группы 14, фосфора и бора.
3. Наноалмаз, допированный гетероатомом, по п.1 или 2, отличающийся тем, что наноалмаз, допированный гетероатомом, имеет пик флуоресцентного испускания.
4. Наноалмаз, допированный гетероатомом, по любому из пп.1-3, отличающийся тем, что пик флуоресцентного испускания происходит, по меньшей мере, из одного центра вакансии гетероатома.
5. Наноалмаз, допированный гетероатомом, по любому из пп.1-4, отличающийся тем, что излучающий флуоресценцию наноалмаз, допированный гетероатомом, дополнительно допирован фосфором и/или бором.
6. Наноалмаз, допированный гетероатомом, по любому из пп.1-5, отличающийся тем, что наноалмаз, допированный гетероатомом, имеет пик флуоресцентного испускания при длине волны от 720 до 770 нм, причем гетероатом включает кремний.
7. Наноалмаз, допированный гетероатомом, по любому из пп.1-5, отличающийся тем, что наноалмаз, допированный гетероатомом, имеет пик флуоресцентного испускания при длине волны от 580 до 630 нм, причем гетероатом включает германий.
8. Наноалмаз, допированный гетероатомом, по любому из пп.1-5, отличающийся тем, что наноалмаз, допированный гетероатом, имеет пик флуоресцентного испускания при длине волны от 590 до 650 нм, причем гетероатом включает олово.
9. Наноалмаз по любому из пп.1-5, отличающийся тем, что наноалмаз имеет пик флуоресцентного испускания при длине волны от 540 до 600 нм, причем гетероатом включает свинец.
10. Наноалмаз, допированный гетероатомом, по любому из пп.1-9, который излучает флуоресценцию благодаря центру вакансии азота (N-V).
11. Наноалмаз, допированный гетероатомом, по любому из пп.1-10, отличающийся тем, что форма наноалмаза является сферической, эллипсоидальной или полиэдрической.
12. Наноалмаз, допированный гетероатомом, по любому из пп.1-11, отличающийся тем, что содержание углерода составляет от 70 до 99% по массе, содержание водорода составляет от 0,1 до 5% по массе, и содержание азота составляет от 0,1 до 5% по массе.
13. Наноалмаз, допированный гетероатомом, по любому из пп.1-12, отличающийся тем, что соотношение (D/G) площади пика (D) алмаза и площади пика (G) графита, по данным рамановской спектроскопии, составляет от 0,2 до 9.
14. Наноалмаз, допированный гетероатомом, по любому из пп.1-13, отличающийся тем, что соотношение (H/D) площади пика (H) поверхностной гидроксильной группы (OH) и площади пика (D) алмаза, по данным рамановской спектроскопии, составляет от 0,1 до 5.
15. Наноалмаз, допированный гетероатомом, по любому из пп.1-14, отличающийся тем, что соотношение (C/D) площади пика (C) поверхностной карбонильной группы (CO) и площади пика (D) алмаза, по данным рамановской спектроскопии, составляет от 0,01 до 1,5.
16. Наноалмаз, допированный гетероатомом, по любому из пп.1-15, содержащий, по меньшей мере, одну кислородсодержащую концевую функциональную группу и/или, по меньшей мере, одну водородсодержащую концевую функциональную группу.
10
3
17. Наноалмаз, допированный гетероатомом, по любому из пп.1-16, отличающийся тем, что концентрация, по меньшей мере, одного центра вакансии гетероатома составляет 1×10/см или больше.